(57)【要約】【課題】本発明の目的はルテニウム等の枯渇性がある原料を使わず、安定で、太陽エネルギーの変換効率の高い色素増感型の光電変換セル用の光電変換用増感色素を提供することである。【解決手段】下記一般式（１）で示される光機能材料。一般式（１）【化１】2006169272.tif 000021(式中、Ａ1、Ａ2、Ｄ1、Ｄ2は、それぞれ独立に、水素原子、または、置換基を表す。ただし、１）Ｄ1、Ｄ2のうち少なくともひとつは、電子供与性の置換基であり、かつ、Ａ1、Ａ2のうち少なくとも一つは、酸性の置換基もしくはその誘導体残基であるか、２）Ａ1、Ａ2のうち少なくともひとつは、電子供与性の置換基であり、かつ、Ｄ1、Ｄ2のうち少なくとも一つは、酸性の置換基もしくはその誘導体残基である。また、Ｒ1、Ｒ2は、それぞれ独立に、水素原子、または、一価の有機残基を表す。Ａ1とＡ2、Ｄ1とＤ2とＲ1とＲ2はそれぞれ置換基同士で結合して環を形成しても良い。）【特許請求の範囲】
【請求項１】
下記一般式（１）で示される光機能材料。
一般式（１）
【化１】
2006169272.tif 000018
（式中、Ａ1、Ａ2、Ｄ1、Ｄ2は、それぞれ独立に、水素原子、または、置換基を表す。ただし、
１）Ｄ1、Ｄ2のうち少なくともひとつは、電子供与性の置換基であり、かつ、Ａ1、Ａ2のうち少なくとも一つは、酸性の置換基もしくはその誘導体残基であるか、
２）Ａ1、Ａ2のうち少なくともひとつは、電子供与性の置換基であり、かつ、Ｄ1、Ｄ2のうち少なくとも一つは、酸性の置換基もしくはその誘導体残基である。
また、Ｒ1、Ｒ2は、それぞれ独立に、水素原子、または、一価の有機残基を表す。Ａ1とＡ2、Ｄ1とＤ2とＲ1とＲ2はそれぞれ置換基同士で結合して環を形成しても良い。）
【請求項２】
電子供与性の置換基が、置換基を有しても良いアミノ基を含むことを特徴とする請求項１記載の光機能材料。
【請求項３】
電子供与性の置換基が、下記一般式（２）で表されるビニルアミノ基である請求項１または２記載の光機能材料。
一般式（２）
【化２】
2006169272.tif 000019
（式中、Ｒ3〜Ｒ6は、それぞれ独立に、水素原子、または、一価の有機残基を表す。Ｒ3〜Ｒ6、Ｒ1、Ｒ2は、それぞれ置換基同士で結合して環を形成しても良い。）
【請求項４】
下記一般式（３）で表される請求項１〜３いずれか記載の光機能材料。
一般式（３）
【化３】
2006169272.tif 000020
（式中、Ｒ7〜Ｒ10はそれぞれ独立に、水素原子、または、一価の有機残基を表し、Ａ1、Ａ2のうち少なくとも一つは、酸性の置換基もしくはその誘導体残基である。Ｒ7〜Ｒ10は、それぞれ、置換基同士で結合して環を形成しても良く、Ａ1とＡ2は、それぞれ、置換基同士で結合して環を形成しても良い。）
【請求項５】
酸性の置換基が、カルボン酸基、ホスホン酸基、スルホン酸基、ホスフィン酸基、ヒドロキシ基、ヒドロキサム酸基、ボロン酸基、および、スクアリン酸基の少なくともいずれかを含む置換基であることを特徴とする請求項１〜４いずれか記載の光機能材料。
【請求項６】
請求項１〜５いずれか記載の光機能材料を含んでなる光電変換用増感色素。
【請求項７】
さらに、１種以上の増感色素を含んでなる請求項６記載の増感色素。
【請求項８】
請求項６または７記載の増感色素と、無機半導体多孔質体とを連結させてなる光電変換材料。
【請求項９】
請求項８記載の光電変換材料を透明電極に積層させてなる光電変換電極。
【請求項１０】
請求項９記載の光電変換電極、電解質層、および導電性対極を含んでなる光電変換セル。
【発明の詳細な説明】
【技術分野】
【０００１】
本発明は光機能材料に関する。当該光機能材料は、光電変換材料、光発光材料または光吸収材料などに使用で
きる。また、本発明は、この光機能材料を用いた光電変換材料、光電変換電極、およびこれを用いた光電変換セルに関する。
【背景技術】
【０００２】
太陽光発電は単結晶シリコン太陽電池、多結晶シリコン太陽電池、アモルファスシリコン太陽電池、テルル化カドミウムやセレン化インジウム銅などの化合物太陽電池が実用化、もしくは研究開発対象となっているが、普及させる上で製造コスト、原材料確保、エネルギーペイバックタイムが長い等の問題点を克服する必要がある。一方、大面積化や低価格を指向した有機材料を用いた太陽電池もこれまでに多く提案されているが変換効率が低く、耐久性も悪いという問題があった。
【０００３】
こうした状況の中で、色素によって増感された半導体微多孔質体を用いた光電変換電極および光電変換セル、ならびにこれを作成するための材料および製造技術が開示された（非特許文献１および特許文献１参照）。開示された電池は、ルテニウム錯体色素によって分光増感された酸化チタン多孔質薄層を作用電極としヨウ素を主体とする電解質層および対電極から成る色素増感型の光電変換セルである。この方式の第一の利点は酸化チタン等の安価な酸化物半導体を用いるため、安価な光電変換素子を提供できる点であり、第二の利点は用いられるルテニウム錯体色素が可視光域に幅広く吸収を有していることから比較的高い変換効率が得られる点である。
【０００４】
このような色素増感型光電変換セルの問題点のひとつとして、色素の原料にルテニウムを用いていることが挙げられる。ルテニウムはクラーク数が０．０１ｐｐｍと白金やパラジウムに匹敵する量しか地球に現存せず、大量に使われると枯渇が免れない。さらにルテニウム錯体色素の価格も高価な物となり、光電変換セルの大量普及の妨げとなる。
【０００５】
最近、色素増感型太陽電池における増感色素として、非ルテニウム錯体色素の研究が盛んに行なわれている。その例としてはフェニルキサンテン系色素、フタロシアニン系色素、クマリン系色素、シアニン形色素、ポルフィリン系色素、アゾ系色素等があげられる。これらの有機色素はルテニウム錯体に比較して吸光係数が大きく、分子設計の自由度も大きいため、高い光電変換効率が期待されている。しかしながら、色素の光吸収領域がせまかったり、酸化チタンへの電荷の注入が非効率的である等の理由から、良い有機増感色素はなかった。
【０００６】
これらの問題を解決するため、酸化チタンとの吸着末端に特徴をもたせた増感色素として、置換アクリル酸部位を持つ増感色素が比較的高い変換効率を有することが開示されている（特許文献２、３参照）。これらの増感色素に特徴的な点はアクリル酸末端のカルボン酸基が結合する炭素原子が同時にシアノ基を代表とする電子吸引性置換基を有することによりアクリル酸末端の電子吸引効果を増大させている点にある。増感色素は末端のカルボン酸基で酸化チタン等の無機酸化物半導体表面に結着し、増感色素が光吸収することによって生じた励起電子をカルボン酸基を通して無機酸化物側へ注入しているが、この部位の電子吸引効果が強くなることによって電子注入効果が促進され、ひいては高い変換効率を実現している。代表的な例としては、クマリン骨格とシアノ基を有するアクリル酸末端とを組み合わせた増感色素で、５％以上の高い変換効率を実現している（非特許文献２参照）。また、ポリエン構造とアミノ基を組み合わせた発色団に同様のアクリル酸末端を導入した増感色素においても５％以上の高い変換効率が達成されている（非特許文献３参照）。
【０００７】
しかしクマリン骨格等の吸収波長領域は可視光領域の中で比較的短波長側に寄っているため、この骨格を基に長波長化を図ろうとすれば長鎖の二重結合部位（ポリエン構造）などを導入することになる。長鎖の二重結合部位は活性酸素等に酸化されやすいことや熱安定性が低い等、耐久性の弱い性質を有している。同様の理由で、非特許文献３に記載のポリエン構造を有する増感色素も耐久性に問題があることが予想される。また、増感色素として機能するシアニン系色素等も長鎖二重結合部位を有し、耐久性の弱い色素の一例である。
【０００８】
長鎖二重結合部位等のように耐久性の弱い部位の導入にたよらず、耐久性の強い骨格構造を有し、さらに、安価で枯渇性の原料を使用せず、高い変換効率特性を有した光電変換セルを提供できる増感色素が求められていた。
【０００９】
【非特許文献１】Ｎａｔｕｒｅ（第３５３巻、第７３７−７４０頁、１９９１年）
【非特許文献２】Ｃｈｅｍ.ｃｏｍｍｕｎ.（第５６９−５７０頁、２００１年）
【非特許文献３】Ｃｈｅｍ.ｃｏｍｍｕｎ.（第２５２−２５３頁、２００３年）
【特許文献１】米国特許４９２７７２１号明細書
【特許文献２】特開２００２‐１６４０８９号公報
【特許文献３】ＷＯ ０２／１１２１３号パンフレット
【発明の開示】
【発明が解決しようとする課題】
【００１０】
本発明の目的はルテニウム等の枯渇性原料を使用せず、耐久性の強い骨格構造を有し、安価で高い変換効率性能を有する色素増感型光電変換セル用の増感色素を提供することである。さらにはこの増感色素を無機半導体多孔質体表面に連結させた光電変換材料、および光電変換材料を導電性表面を有する透明基材の導電面に積層して成る光電変換電極、および光電変換電極を電解質層を介して導電性対極を組み合わせて成る光電変換セルを提供することである。
【課題を解決するための手段】
【００１１】
本発明者は、前記課題を解決すべく鋭意研究を重ねた結果、特定の増感色素を透明導電性基板上に積層させた無機酸化物半導体表面に連結させ、良好な光電変換セルを作成することに成功し、本発明に至った。
すなわち、本発明は、下記一般式（１）で示される光機能材料に関する。
【００１２】
一般式（１）
【化１】
2006169272.tif 000002
【００１３】
（式中、Ａ1、Ａ2、Ｄ1、Ｄ2は、それぞれ独立に、水素原子、または、置換基を表す。ただし、
１）Ｄ1、Ｄ2のうち少なくともひとつは、電子供与性の置換基であり、かつ、Ａ1、Ａ2のうち少なくとも一つは、酸性の置換基もしくはその誘導体残基であるか、
２）Ａ1、Ａ2のうち少なくともひとつは、電子供与性の置換基であり、かつ、Ｄ1、Ｄ2のうち少なくとも一つは、酸性の置換基もしくはその誘導体残基である。
また、Ｒ1、Ｒ2は、それぞれ独立に、水素原子、または、一価の有機残基を表す。Ａ1とＡ2、Ｄ1とＤ2とＲ1とＲ2はそれぞれ置換基同士で結合して環を形成しても良い。）
【００１４】
また本発明は、電子供与性の置換基が、置換基を有しても良いアミノ基を含むことを特徴とする上記光機能材料に関する。
【００１５】
また本発明は、電子供与性の置換基が、下記一般式（２）で表されるビニルアミノ基であることを特徴とする上記光機能材料に関する。
一般式（２）
【化２】
2006169272.tif 000003
（式中、Ｒ3〜Ｒ6は、それぞれ独立に、水素原子、または、一価の有機残基を表す。Ｒ3〜Ｒ6、Ｒ1、Ｒ2は、それぞれ置換基同士で結合して環を形成しても良い。）
【００１６】
また本発明は、下記一般式（３）で表されることを特徴とする上記の光機能材料に関する。
一般式（３）
【化３】
2006169272.tif 000004
（式中、Ｒ7〜Ｒ10はそれぞれ独立に、水素原子、または、一価の有機残基を表し、Ａ1、Ａ2のうち少なくとも一つは、酸性の置換基もしくはその誘導体残基である。Ｒ7〜Ｒ10は、それぞれ、置換基同士で結合して環を形成しても良く、Ａ1とＡ2は、それぞれ、置換基同士で結合して環を形成しても良い。）
【００１７】
また本発明は、酸性の置換基が、カルボン酸基、ホスホン酸基、スルホン酸基、ホスフィン酸基、ヒドロキシ基、ヒドロキサム酸基、ボロン酸基、および、スクアリン酸基の少なくともいずれかを含む置換基であることを特徴とする上記光機能材料に関する。
【００１８】
また、本発明は、上記光機能材料を含んでなる光電変換用増感色素に関する。
【００１９】
また、本発明は、さらに、１種以上の増感色素を含んでなる上記増感色素に関する。
【００２０】
また、本発明は、上記増感色素と、無機半導体多孔質体とを連結させてなる光電変換材料に関する。
【００２１】
また、本発明は、上記光電変換材料を透明電極に積層させてなる光電変換電極に関する。
【００２２】
また、本発明は、上記光電変換電極、電解質層、および導電性対極を含んでなる光電変換セルに関する。
【発明の効果】
【００２３】
本発明において一般式（１）の増感色素を用い、枯渇性のない材料でかつ高い光電変換効率を有する光電変換セルを提供することができた。また、一般式（１）の増感色素と併用増感色素を組み合わせることにより各々の色素を単独で用いるより太陽光に対して幅広い波長領域で光電変換機能を発現でき、高効率な光電変換材料、光電変換電極および光電変換セルを作成することができた。さらに、色素にポリエン構造を有しないため、電池製造時の劣化を防ぐことができ、また、光劣化や熱劣化等が起きにくく電池の長期安定性に高い効果が期待できる。
【発明を実施するための最良の形態】
【００２４】
以下、詳細にわたって本発明を説明する。
本発明の光機能材料は、一般式（１）で表される化合物であることを特徴とする。
本発明において光機能材料とは光を吸収することによって新たに増感効果、発熱効果、発色効果、退色効果、蓄光効果、相変化効果、光電変換効果、光磁気効果、光触媒効果、光変調効果、光記録効果、ラジカル発生効果等の機能を発現する材料、あるいは逆にこれらの効果を受けて発光機能を有する材料のことをさす。当該光機能材料は、例として光電変換材料、発光材料、光記録材料、画像形成材料、フォトクロミック材料、エレクトロルミネッセンス材料、光導電材料、二色性材料、ラジカル発生材料、酸発生材料、塩基発生材料、蓄光材料、非線形光学材料、第２高調波発生材料、第３高調波発生材料、感光材料、光吸収材料、近赤外吸収材料、フォトケミカルホールバーニング材料、光センシング材料、光マーキング材料、光化学治療用増感材料、光相変化記録材料、光焼結記録材料、光磁気記録材料、光線力学療法用色素、光触媒水分解用増感色素および光電変換用増感色素等に幅広く用いることができる。
【００２５】
本明細書においては一般式（１）で表される光機能材料を主として光電変換用増感色素として用いるので、この材料を主として光電変換用増感色素あるいは増感色素として呼称するが、前記の幅広い応用を否定するものではない。
【００２６】
色素増感型太陽電池の動作機構としては、太陽光を吸収した増感色素が光励起された後、励起状態の増感色素から酸化チタン等の無機半導体の伝導帯へ電子が注入される過程と、無機半導体に電子を注入して酸化された増感色素へ、ヨウ素をはじめとするレドックス系からの電子注入による還元からなる。
【００２７】
したがって、光電変換用増感色素に必要な機能としては、色素が広い吸収領域を有して太陽光の発光を効率的に吸収できることや、酸化チタン等の無機半導体に効率よく電荷を注入できることが挙げられる。
【００２８】
一般式（１）の増感色素の特徴は、
１）Ｄ1やＤ2に電子供与性の置換基を配して、キノキサリン環に電子を注入する効果により色素の吸収領域を広域化し、Ａ1やＡ2に酸性の置換基もしくはその誘導体残基を配することで、基底状態でキノキサリン環に局在化している電子を励起状態で、酸化チタン等の無機半導体層の伝導体に効率よく注入できる。
２）または、Ａ1やＡ2に電子供与性の置換基を配して、キノキサリン環に電子を注入する効果により色素の吸収領域を広域化し、Ｄ1やＤ2に酸性の置換基もしくはその誘導体残基を配することで、基底状態でキノキサリン環に局在化している電子を、励起状態で酸化チタン等の無機半導体層の伝導体に効率よく注入できる。
すなわち、一般式（１）の構造をとることで、キノキサリン環を中心として、ドナー（電子供与性の置換基）とアクセプター（酸性の置換基）を効果的に配置することができるため、色素の吸収領域広域化を伴って、非常に効果的に、酸化チタン等の無機半導体へ電荷の注入が可能となる。
【００２９】
一方で、従来の増感色素は、主にシアニン系色素やＣｈｅｍ.ｃｏｍｍｕｎ.第２５２−２５３頁、２００３年に記載されているようなポリエン構造を用いて色素の吸収領域を広域化している。この手法を用いた場合、ポリエン構造は活性酸素による酸化を受けやすかったり、光劣化を起こしやすい。また、熱安定性が低いことも懸念される。一般式（１）の増感色素では、ポリエン構造を導入することなく、吸収領域の広域化が可能であり、上記の問題が解決できる。
【００３０】
すなわち、一般式（１）の構造は、高い光電変換効率と高い安定性を達成しうる構造であることがいえる。
【００３１】
次に、一般式（１）中の各置換基の説明をする。
【００３２】
Ａ1、Ａ2、Ｄ1、Ｄ2は、それぞれ独立に、水素原子、または、置換基を表す。
【００３３】
ここでいう、置換基としては、上述のように、
１）Ａ1、Ａ2が、酸性の置換基もしくはその誘導体であり、Ｄ1、Ｄ2が電子供与性の置換基であるか、
２）Ｄ1、Ｄ2が、酸性の置換基もしくはその誘導体であり、Ａ1、Ａ2が電子供与性の置換基である。
【００３４】
ここでいう、酸性の置換基としては、特に制限はないが、例えば、カルボン酸基、ホスホン酸基、スルホン酸基、ホスフィン酸基、ヒドロキシ基、ヒドロキサム酸基、ボロン酸基、および、スクアリン酸基を含む置換基が挙げられる。
【００３５】
すなわち、ここでいう酸性の置換基としては、上記のカルボン酸基、ホスホン酸基、スルホン酸基、ホスフィン酸基、ヒドロキシ基、ヒドロキサム酸基、ボロン酸基、および、スクアリン酸基がＡ1、Ａ2、Ｄ1、Ｄ2そのものであっても良いし、その他の置換基にこれらの酸性の置換基が結合していて、全体としてＡ1、Ａ2、Ｄ1、Ｄ2を形成していても良い。
【００３６】
酸性の置換基が結合しているその他の置換基としては特に制限はないが、例えば、アルキル基、アリール基、複素環基、アルコキシル基、アシル基、アリールオキシ基、アルキルチオ基、アリールチオ基、置換基を有しても良いアミノ基、置換基を有しても良いアミド基、アルコキシアルキル基、アルキルオキシカルボニル基、アリールオキシカルボニル基等が挙げられる。
【００３７】
アルキル基としては、炭素数１〜３０の置換基を有しても良い直鎖、分岐及び環状の炭化水素基があげられる。
【００３８】
アリール基は、一価の芳香族炭化水素基のことであり、用いられる芳香環は、特に制限はないが、ベンゼン、ナフタレン、アントラセン、ナフタセン、ピレン、フェナンスレン、インデン、アズレン、ペリレン、フルオレンといった芳香環があげられる。また、これらのアリール基はさらに置換基を有していても良い。
【００３９】
また、複素環基の複素環としては、特に制限はないが、例えば、フラン、チオフェン、ピロール、オキサゾール、イソオキサゾール、チアゾール、イソチアゾール、イミダゾール、ピラゾール、フラザン、ピリジン、ピリダジン、ピリミジン、ピラジン、インドール、ベンゾフラン、ベンゾチオフェン、キノリン、カルバゾール、アクリジン、キサンテン、フェノチアジン、フェノキサジン、ピロリジン、ピロリン、イミダゾリン、イミダゾリジン、ピペリジン、ピペラジン、モルホリン、キヌクリジン、ピラン、テトラヒドロピラン、ジオキサン、テトラヒドロフラン、テトラヒドロチオフェン等があげられる。これらの複素環は４級化されていてもよく、対イオンを有しても良い。この場合の対イオンは、特に制限はなく、一般的な陰イオンでよい。例としては、ハロゲンイオン、過塩素酸イオン、テトラフッ化ホウ素イオン、ヘキサフッ化リンイオン、水酸化物イオン、メタンスルホン酸イオン、トルエンスルホン酸イオン等があげられる。また、対イオンを有さない場合は、分子内または分子間のカルボキシル基等の酸性基で中和されていても良い。
【００４０】
また、アルコキシル基としては、メトキシ基、エトキシ基、プロポキシ基、ブトキシ基、ｔｅｒｔ−ブトキシ基、オクチルオキシ基、ｔｅｒｔ−オクチルオキシ基といった炭素数１〜２０のアルコキシル基があげられる。
【００４１】
また、アシル基としては、アルキルカルボニル基、及び、アリールカルボニル基があげられ、例えば、アセチル基、プロピオニル基、ベンゾイル基、トルオイル基といった炭素数１〜２０のアシル基があげられる。
【００４２】
また、アリールオキシ基としては、フェノキシ基、４−ｔｅｒｔ−ブチルフェノキシ基、１−ナフチルオキシ基、２−ナフチルオキシ基、９−アンスリルオキシ基といった炭素数６〜２０のアリールオキシ基があげられる。
【００４３】
また、アルキルチオ基としては、メチルチオ基、エチルチオ基、ｔｅｒｔ−ブチルチオ基、ヘキシルチオ基、オクチルチオ基といった炭素数１〜２０のアルキルチオ基があげられる。
【００４４】
また、アリールチオ基としては、フェニルチオ基、２−メチルフェニルチオ基、４−ｔｅｒｔ−ブチルフェニルチオ基といった炭素数６〜２０のアリールチオ基があげられる。
【００４５】
また、置換基を有しても良いアミノ基としては、特に制限はないが、アミノ基、モノ又はジアルキルアミノ基、モノ又はジアリールアミノ基等があげられ、例えば、Ｎ−メチルアミノ基、Ｎ−エチルアミノ基、Ｎ，Ｎ−ジエチルアミノ基、Ｎ，Ｎ−ジイソプロピルアミノ基、Ｎ，Ｎ−ジブチルアミノ基、Ｎ−ベンジルアミノ基、Ｎ，Ｎ−ジベンジルアミノ基、Ｎ−フェニルアミノ基、Ｎ，Ｎ−ジフェニルアミノ基、Ｎ，Ｎ−ビス（ｍ−トリル）アミノ基、Ｎ，Ｎ−ビス（ｐ−トリル）アミノ基、Ｎ，Ｎ−ビス（ｐ−ビフェニリル）アミノ基等があげられる。
【００４６】
また、置換基を有しても良いアミド基としては、特に制限はないが、アミド基、アルキルアミド基、芳香族アミド基等があげられる。
【００４７】
また、アルコキシアルキル基としては、メトキシメチル基、エトキシメチル基、イソプロポキシメチル基といった炭素数１〜２０のアルコキシアルキル基があげられる。
【００４８】
また、アルキルオキシカルボニル基としては、メトキシカルボニル基、エトキシカルボニル基、ｔ−ブトキシカルボニル基といった、炭素数１〜２０のアルコキシカルボニル基が挙げられる。
【００４９】
また、アリールオキシカルボニル基としては、フェノキシカルボニル基、ナフチルオキシカルボニル基といった、炭素数５〜３０までのアリールオキシカルボニル基が挙げられる。
【００５０】
Ａ1、Ａ2、Ｄ1、Ｄ2として用いられる酸性の置換基の例を表１に示す。
【００５１】
【表１】
2006169272.tif 000005
2006169272.tif 000006
2006169272.tif 000007
【００５２】
表１に示した酸性の置換基は、カウンターカチオンとして水素イオンを有した形で示したが、酸性の置換基はその誘導体残基であってもよい。誘導体残基としては特に制限はないが、例えば、エステル体やアミド体、陽イオンをカウンターイオンとする塩が挙げられる。
【００５３】
エステル体である誘導体残基としては、上記の酸性の置換基とエステル体を形成したものであれば特に制限はないが、例としては、アルキルエステル残基、アリールエステル残基、アルコキシアルキルエステル残基、アシルエステル残基、アルキルシリルエステル残基、アリールシリルエステル残基等があげられる。
【００５４】
エステル体である誘導体残基のうち、好ましいものとしては、メチル基、エチル基、イソプロピル基、ｔ‐ブチル基、ベンジル基といった炭素数１‐２０のアルキル基が付加した形のアルキルエステル残基や、
フェニル基、トリル基といったアリール基が付加した形のアリールエステル残基や、
フェナシル基といったアリール基が付加した形のアリールエステル残基や、
メトキシメチル基、テトラヒドロピラニル基、テトラヒドロフラニル基といったアルコキシアルキル基が付加した形のアルコキシアルキルエステル残基や、
トリメチルシリル基、ｔ‐ブチルジメチルシリル基、フェニルジメチルシリル基といったシリル基が付加した形のシリルエステル残基等が挙げられる。
【００５５】
酸性の置換基のアミド体である誘導体残基しては、上記の酸性の置換基とアミドを形成したものであれば特に制限はないが、例としては、ジメチルアミノ基、ジエチルアミノ基、ジイソプロピルアミノ基、ジフェニルアミノ基、ピロリジニル基、ピペリジニル基、７−ニトロインドリル基、８−ニトロテトラヒドロキノリル基等が付加した形のアミド残基あげられる。
【００５６】
酸性の置換基と塩を形成した誘導体残基の場合の陽イオンとしては、上記の酸性の置換基と塩を形成する陽イオンであれば特に制限はないが、たとえば、リチウム、ナトリウム、カリウム、マグネシウム、カルシウム等の金属イオンやテトラブチルアンモニウム、ピリジニウム、イミダゾリウム等の４級アンモニウムイオンがあげられる。
【００５７】
また、本発明の光電変換用増感色素を酸化チタン等の無機酸化物半導体に吸着させて使用する場合には、酸性の置換基もしくはその誘導体残基は、４級アンモニウム塩や水素イオンがカウンターカチオンであることが好ましいが、これら以外であっても何ら問題なく使用することができる。例えば、酸性の置換基の誘導体残基がエステル体の場合には、エステル体を無機半導体に吸着させる時に、適当な触媒等を用いて系中で加水分解をしながら吸着させることもできる。
【００５８】
次にＡ1、Ａ2、Ｄ1、Ｄ2に使用される電子供与性の置換基について説明する。電子供与性の置換基としては特に制限はないが、ハメットの置換基定数が０より小さなものが挙げられる。具体的には、Ｃｈｅｍｉｃａｌ  Ｒｅｖｉｅｗ  Ｖｏｌ．９１、第１６５−１９５項  １９９１年発行に記載のσpが０より小さなものが挙げられ、より具体的には、ヒドロキシ基、置換基を有しても良いアミノ基、アルコキシル基等が挙げられる。
【００５９】
また、電子供与性の置換基とは、上述の置換基（ヒドロキシ基、置換基を有しても良いアミノ基、アルコキシル基等）がその他の置換基上に結合した構造を有しているものが含まれる。
【００６０】
すなわち、Ａ1、Ａ2、Ｄ1、Ｄ2が、電子供与性の置換基である場合は、置換基としては、ヒドロキシ基、置換基を有しても良いアミノ基、アルコキシル基等そのものであっても良いし、これらの置換基が別の置換基上に結合して、全体として、Ａ1、Ａ2、Ｄ1、Ｄ2を形成していても良い。
【００６１】
電子供与性の置換基は、置換基を有しても良いアミノ基を含む置換基であることが好ましい。置換基を有しても良いアミノ基を含む置換基とは、置換基を有しても良いアミノ基自身や、置換基を有しても良いアミノ基を部分構造として持つ置換基であり、具体的には（表２）のような置換基が挙げられる。
【００６２】
【表２】
2006169272.tif 000008
2006169272.tif 000009
2006169272.tif 000010
2006169272.tif 000011
2006169272.tif 000012
【００６３】
表２にあげた電子供与性の置換基のほかに、さらに好ましい電子供与性の置換基としては、一般式（２）で表される、ビニルアミノ基が挙げられる。
【００６４】
ビニルアミノ基は、増感色素の、吸収領域を更に広げて、太陽光の吸収効率を高めることができるからである。
【００６５】
さらに、Ｄ1、Ｄ2が共にビニルアミノ基であって、ビニルアミノ基上の置換基Ｒ5と一般式（１）中のＲ1やＲ2が置換基同士で環を形成した構造である一般式（３）の構造をとった場合に、特に好ましい。
【００６６】
ビニルアミノ基が環を形成することで、キノキサリン環に電子注入しやすくなることと、色素の耐久性や安定性が向上するためである。
【００６７】
次に、Ｒ1〜Ｒ10について説明する。Ｒ1〜Ｒ10は、それぞれ独立に、水素原子、または、１価の有機残基を表す。
【００６８】
ここでいう一価の有機残基としては特に制限は無いが、例えば、アルキル基、アリール基、複素環基、アルコキシル基、アシル基、アリールオキシ基、アルキルチオ基、アリールチオ基、置換基を有しても良いアミノ基、置換基を有しても良いアミド基、アルコキシアルキル基、アルキルオキシカルボニル基、アリールオキシカルボニル基、カルボキシル基、スルホ基、ホスホン酸基、シアノ基、イソシアノ基、チオシアネート基、イソチオシアネート基、ニトロ基、ニトロシル基、ハロゲン原子、ケトン基、ヒドロキシル基等があげられる。
【００６９】
アルキル基、アリール基、複素環基、アルコキシル基、アシル基、アリールオキシ基、アルキルチオ基、アリールチオ基、置換基を有しても良いアミノ基、置換基を有しても良いアミド基、アルコキシアルキル基、アルキルオキシカルボニル基、アリールオキシカルボニル基の具体例としては、前述した酸性の置換基が結合しているその他の置換基と同様の基が挙げられる。また、カルボキシル基、ホスホン酸基、スルホ基等の酸性基は金属塩やアンモニウム塩を形成しても良い。
【００７０】
以上に挙げた、各置換基はそれぞれ置換基同士で互いに結合して環を形成しても良い。置換基同士で結合して環を形成しても良い組み合わせとしては、A1とA2、D1とD2とR1とR2、D1とD2とＲ1〜Ｒ6、及び、Ｒ7〜Ｒ10が挙げられる。
【００７１】
本発明に係る光電変換用増感色素は、上記の本発明に係る光機能材料の１種以上を含むものであるが、一般式（１）等の光機能材料がカバーしきれない領域の太陽光吸収を補うために、１種以上の他の光機能材料を併せて含むことができる。つまり、一般式（１）等で表される増感色素を単独で、または複数種を組み合わせて用いるほか、１種以上の他の増感色素と組み合わせて用いることができる。本発明に係る光電変換用増感色素を他の増感色素と組み合わせる場合の両者の配合比は、特に限定はされないが、本発明にかかる光電変換用増感色素１モルに対し、他の増感色素を０．０１〜１００モルとすることが好ましく、０．１〜１０モルとすることがより好ましい。
【００７２】
他の増感色素としては、たとえば、アゾ系色素、キナクリドン系色素、ジケトピロロピロール系色素、スクワリリウム系色素、シアニン系色素、メロシアニン系色素、トリフェニルメタン系色素、キサンテン系色素、ポルフィリン系色素、クロロフィル系色素、ルテニウム錯体系色素、インジゴ系色素、ペリレン系色素、ジオキサジン系色素、アントラキノン系色素、フタロシアニン系色素、ナフタロシアニン系色素、およびそれらの誘導体が挙げられる。
【００７３】
これらの増感色素は、その構造中に、無機半導体表面に連結することができるような官能基を有していることが望ましい。その理由としては、光励起された色素の励起電子を無機半導体の伝導帯に迅速に伝えることができることが挙げられる。ここでいう官能基としては、カルボキシル基、ヒドロキシ基、ヒドロキサム酸基、スルホン酸基、ホスホン酸基、ホスフィン酸基、および、ボロン酸基等が挙げられるが、無機半導体表面に増感色素を連結し、色素の励起電子を無機半導体の伝導帯に迅速に伝える役割を有する置換基であれば、これらに限定はされない。
【００７４】
以下に、上述の本発明に係る光電変換用増感色素を用いて得られる本発明に係る光電変換材料、光電変換電極、および光電変換セルについて、増感色素以外の材料を含めて説明する。
【００７５】
１．光電変換材料
上述の光電変換用増感色素を、連結基を介して無機半導体表面に連結することによって、無機半導体が増感された光電変換材料、すなわち、無機半導体と、この無機半導体に連結された増感色素とを含む光電変換材料が得られる。ここで、連結とは、無機半導体と増感色素が化学的あるいは物理的に結合していることを意味し、たとえば両者が吸着により結合していることも含んでいる。また、本明細書では、連結基、アンカー基、吸着基は、いずれも、同等の機能を有する基を表す語として用いられている。
【００７６】
（無機半導体）
無機半導体は一般に、一部の領域の光に対して光電変換機能を有しているが、この表面に増感色素を連結することによって、可視光および／または近赤外光領域までの光電変換が可能となる。無機半導体の材質としては、主に無機酸化物が用いられるが、増感色素を連結することによって光電変換機能を有する無機半導体であれば、これに限らない。
【００７７】
たとえば、無機酸化物ではない無機半導体としては、シリコン、ゲルマニウム、III族‐V族系半導体、金属カルコゲニド等が挙げられる。
【００７８】
無機酸化物半導体としては、酸化チタン、酸化スズ、酸化タングステン、酸化亜鉛、酸化インジウム、酸化ニオブ、酸化鉄、酸化ニッケル、酸化コバルト、酸化ストロンチウム、酸化タンタル、酸化アンチモン、酸化ランタノイド、酸化イットリウム、酸化バナジウム等を挙げることができるが、表面に増感色素を連結することによって可視光および／または近赤外光領域までの光電変換が可能となるものであれば、これらに限定されない。無機酸化物半導体の表面が増感色素によって増感されるためには、無機酸化物の伝導帯が増感色素の光励起順位から電子を受け取りやすい位置に存在することが望ましい。このため、無機酸化物半導体のなかでも、酸化チタン、酸化スズ、酸化亜鉛、酸化ニオブ等が特に好ましく用いられる。さらに、価格や環境衛生性等の点からは、酸化チタンが特に好ましく用いられる。
【００７９】
これらの無機半導体は、上述したなかから一種を用いるほか、複数種を選択して組み合わせて用いることもできる。
【００８０】
（無機半導体の多孔質化）
上記の無機半導体は、多孔質化して、無機半導体多孔質体として使用することが好ましい。無機半導体多孔質体は、多量の増感色素をその表面に連結し、高効率な光電変換能力を有することができるように、多孔質化による広い表面積を有しているからである。多孔質化の方法としては、粒子径が数ナノメートルから数十ナノメートルの、酸化チタン等の無機酸化物粒子をペースト化した後に焼結する方法が広く知られているが、多孔質化して広い表面積が得られる方法であればこれに限られない。
【００８１】
無機酸化物粒子のペースト化方法、無機半導体多孔質体の好ましい膜厚および無機半導体多孔質体表面への増感色素の連結方法等については、後述する。
【００８２】
２．光電変換電極
上記光電変換材料を透明電極上に積層することによって、光電変換電極、すなわち、透明電極とこの透明電極上に積層された光電変換材料を含む光電変換電極が形成される。透明電極は、通常、透明基材の表面に形成される導電層であり、つまり、導電性表面を有する透明基材の導電面を意味する。
【００８３】
（導電性表面）
用いられる導電性表面（透明電極）としては、太陽光の可視から近赤外領域に対して光吸収が少ない導電材料なら特に限定されないが、ＩＴＯ（インジウム−スズ酸化物）、酸化スズ（フッ素等がドープされたものを含む）、酸化亜鉛等の導電性の良好な金属酸化物が好適である。基板（導電性表面を有する透明基材）のシート抵抗（表面抵抗）はできるだけ低いほうが好ましく、具体的には２０Ω／□（Ω／sq.）以下であることが好ましいので、導電層はそれに応じた厚みを有していることが好ましい。
【００８４】
（透明基材）
用いられる透明基材としては、太陽光の可視から近赤外領域に対して光吸収が少ない材料であれば特に限定されない。石英、並ガラス、ＢＫ７、鉛ガラス等のガラス基材；ポリエチレンテレフタレート、ポリエチレンナフタレート、ポリイミド、ポリエステル、ポリエチレン、ポリカーボネート、ポリビニルブチラート、ポリプロピレン、テトラアセチルセルロース、シンジオクタチックポリスチレン、ポリフェニレンスルフィド、ポリアリレート、ポリスルフォン、ポリエステルスルフォン、ポリエーテルイミド、環状ポリオレフィン、ブロム化フェノキシ、塩化ビニル等の樹脂基材等を用いることができる。
【００８５】
（積層方法）
導電性表面を有する透明基材の導電面に光電変換材料を積層する方法としては、たとえば、導電面にペースト化した無機酸化物粒子を塗布後、乾燥または焼結させて無機酸化物半導体多孔質体を形成し、これを透明基材ごと、増感色素を溶解させた溶液中に浸すことにより、無機酸化物半導体の多孔質表面と増感色素のアンカー基の親和性を利用して、増感色素をその多孔質表面に結合させる方法が、一般的方法として挙げられるが、この方法に限定されることはない。
【００８６】
無機酸化物粒子をペースト化させるには、無機酸化物粒子を水または適当な有機溶剤中に分散させればよい。均質で表面積が大きい無機多孔質体として積層させるには、分散性の良いペーストを調製することが大切なので、必要に応じて、硝酸やアセチルアセトン等の酸やポリエチレングリコール、トリトンＸ−１００等の分散剤をペースト成分に混合し、ペイントシェーカー等を用いてペースト化することが好ましい。
【００８７】
ペーストを透明基材の導電面に塗布する方法としては、スピンコーターによる塗布方法やスクリーン印刷法、スキージを用いた塗布方法、ディップ法、吹き付け法、ローラー法等が用いられる。塗布された無機酸化物ペーストは、乾燥または焼成によりペースト中の揮発成分が除去されて、透明基材の導電面上に、無機酸化物半導体多孔質体を形成する。乾燥または焼成の条件としては、たとえば４００〜５００℃の温度で３０分〜１時間程度の熱エネルギーを与える方法が一般的であるが、透明基材の導電面に密着性を有し、太陽光照射時に良好な起電力が得られる乾燥または焼成方法である限り、これに限定されることはない。
【００８８】
増感色素を溶解させた溶液を作るためには、溶剤として、エタノール、ベンジルアルコールなどのアルコール系溶剤；アセトニトリル、プロピオニトリルなどのニトリル系溶剤；クロロホルム、ジクロロメタン、クロロベンゼン等のハロゲン系溶剤；ジエチルエーテル、テトラヒドロフラン等のエーテル系溶剤；酢酸エチル、酢酸ブチル等のエステル系溶剤；アセトン、メチルエチルケトン、シクロヘキサノン等のケトン系溶剤；炭酸ジエチル、炭酸プロピレン等の炭酸エステル系溶剤；ヘキサン、オクタン、ベンゼン、トルエン等の炭化水素系溶剤；ジメチルホルムアミド、ジメチルアセトアミド、ジメチルスルホキシド、１,３‐ジメチルイミダゾリノン、Ｎメチルピロリドン、水等を用いることができるが、これらに限られない。溶液の濃度は、特に限定はされないが、０．０１〜１０ｍｍｏｌ／Ｌ程度であることが好ましい。
【００８９】
増感色素を溶解させた溶液中への無機半導体多孔質体の浸漬条件は、特に限定はされず、望ましい光電変換効率が得られるように適宜設定すればよいが、一般に、１〜６０時間程度、室温〜８０℃程度であることが好ましい。
【００９０】
透明基材の導電面上に形成される無機半導体多孔質体の膜厚は、０．５〜２００μｍ程度であることが望ましい。膜厚がこの範囲未満であると、有効な変換効率が得られない恐れがある。一方、膜厚がこの範囲より厚い場合は、成膜時に割れや剥がれが生じるなど、膜の作成が困難になるとともに、無機半導体多孔質体表層と導電面との距離が長くなるために発生電荷が導電面に有効に伝えられなくなって、良好な変換効率が得られにくくなる恐れがある。
【００９１】
３．光電変換セル
以上のようにして得られる光電変換電極を、電解質層を介して導電性対極を組み合わせることによって光電変換セル、すなわち、光電変換電極と、電解質層と、導電性対極とを含む光電変換セルを形成することができる。
【００９２】
（電解質層）
電解質層は、電解質、媒体、および添加物を含んで構成されることが好ましい。ここで、電解質としては、Ｉ2とヨウ化物（例としてＬｉＩ、ＮａＩ、ＫＩ、ＣｓＩ、ＭｇＩ2、ＣａＩ2、ＣｕＩ、テトラアルキルアンモニウムヨーダイド、ピリジニウムヨーダイド、イミダゾリウムヨーダイド等）の混合物、Ｂｒ2と臭化物（例としてＬｉＢｒ等）の混合物、有機溶融塩化合物等を用いることができるが、この限りではない。ここでいう有機溶融塩化合物とは、有機カチオンと無機または有機アニオンからなるイオン対化合物であって、融点が室温以下であるものを指す。
【００９３】
具体的に有機溶融塩化合物を構成する有機カチオンとしては、芳香族系カチオン類として、たとえば、Ｎ−メチル−Ｎ’−エチルイミダゾリウムカチオン、Ｎ−メチル−Ｎ’−ｎ−プロピルイミダゾリウムカチオン、Ｎ−メチル−Ｎ’−ｎ−ヘキシルイミダゾリウムカチオン等のＮ−アルキル−Ｎ’−アルキルイミダゾリウムカチオン類；Ｎ−ヘキシルピリジニウムカチオン、Ｎ−ブチルピリジニウムカチオン等のＮ−アルキルピリジニウムカチオン類が挙げられる。脂肪族カチオン類として、Ｎ，Ｎ，Ｎ−トリメチル−Ｎ−プロピルアンモニウムカチオン等の脂肪族系カチオン類、Ｎ，Ｎ−メチルピロリジニウム等の環状脂肪族カチオン類が挙げられる。
有機溶融塩化合物を構成する無機または有機アニオンとしては、たとえば、塩化物イオン、臭化物イオン、ヨウ化物イオン等のハロゲン化物イオン、六フッ化リンイオン、四フッ化ホウ素イオン、三フッ化メタンスルホン酸塩、過塩素酸イオン、次塩素酸イオン、塩素酸イオン、硫酸イオン、リン酸イオン等の無機アニオン類；ビス（トリフロロメチルスルホニル）イミド等のアミド、イミド系アニオン類が挙げられる。
有機溶融塩のその他の例としては、Ｉｎｏｒｇａｎｉｃ  Ｃｈｅｍｉｓｔｒｙ、３５巻、１１６８〜１１７８頁、１９９６年に記載のものが挙げられる。
【００９４】
以上に挙げたヨウ化物、臭化物等は、単独で、または複数種を組み合わせて用いることができる。なかでも、Ｉ2とヨウ化物の組み合わせ、たとえばＩ2とＬｉＩ、ピリジニウムヨーダイド、またはイミダゾリウムヨーダイド等を混合した電解質が好ましく用いられるが、これらに限定されることはない。
【００９５】
好ましい電解質濃度は、媒体中にＩ2が０．０１〜０．５Ｍであり、ヨウ化物および／または臭化物等（複数種の場合はそれらの混合物）が０．１〜１５Ｍ以下である。
電解質層に用いられる媒体は、良好なイオン伝導性を発現できる化合物であることが望ましい。液状の媒体としては、ジオキサン、ジエチルエーテルなどのエーテル化合物；エチレングリコールジアルキルエーテル、プロピレングリコールジアルキルエーテル、ポリエチレングリコールジアルキルエーテル、ポリプロピレングリコールジアルキルエーテルなどの鎖状エーテル類；メタノール、エタノール、エチレングリコールモノアルキルエーテル、プロピレングリコールモノアルキルエーテル、ポリエチレングリコールモノアルキルエーテル、ポリプロピレングリコールモノアルキルエーテルなどのアルコール類；エチレングリコール、プロピレングリコール、ポリエチレングリコール、ポリプロピレングリコール、グリセリンなどの多価アルコール類；アセトニトリル、グルタロジニトリル、メトキシアセトニトリル、プロピオニトリル、ベンゾニトリルなどのニトリル化合物；エチレンカーボネート、プロピレンカーボネートなどのカーボネート化合物；３−メチル−２−オキサゾリジノンなどの複素環化合物；ジメチルスルホキシド、スルホランなど非プロトン極性物質、水などを用いることができる。これらは単独で、または複数種を組み合わせて用いられる。
【００９６】
固体状（ゲル状を含む）の媒体を用いる目的で、液状媒体にポリマーを含ませることもできる。この場合、ポリアクリロニトリル、ポリフッ化ビニリデン等のポリマーを上記液状媒体中に添加したり、エチレン性不飽和基を有した多官能性モノマーを上記液状媒体中で重合させたりして、媒体を固体状にすることができる。
【００９７】
電解質層としてはこの他、ＣｕＩ、ＣｕＳＣＮ（これらの化合物は液状媒体を必要としないｐ型半導体であり電解質として作用する。）等やNature、３９５巻、５８３〜５８５頁（１９９８年１０月８日）記載の２，２'，７，７'‐テトラキス（N, N‐ジ‐p‐メトキシフェニルアミン）‐９，９'‐スピロビフルオレンのような正孔輸送材料を用いることができる。
【００９８】
電解質層には、光電変換セルの耐久性や電気的出力を向上させることを目的として各種添加物を加えることもできる。たとえば、耐久性向上を目的としてヨウ化マグネシウム等の無機塩類を添加してもよいし、出力向上を目的としてt-ブチルピリジン、2-ピコリン、2,6-ルチジン等のアミン類；デオキシコール酸等のステロイド類；グルコース、グルコサミン、グルクロン酸等の単糖類およびそれらの糖アルコール類；マルトース等の二糖類；ラフィノース等の直鎖状オリゴ糖類；シクロデキストリン等の環状オリゴ糖類；ラクトオリゴ糖等の加水分解オリゴ糖類、を添加することもできる。
これら添加剤と上述の増感色素を併用することで、本発明の効果をより効果的に引き出すことができる。
【００９９】
形成される電解質層の厚みは、特に限定されないが、導電性対極と色素の吸着した無機半導体層とが直接接触しないような最小の厚みとすることが好ましい。具体的には、０．１〜１００μｍ程度であることが好ましい。
【０１００】
（導電性対極）
導電性対極は、光電変換セルの正極として機能するものである。対極に用いられる導電性の材料としては、金属（白金、金、銀、銅、アルミニウム、ロジウム、インジウム等）、金属酸化物（ＩＴＯ（インジウム‐スズ酸化物）、酸化スズ（フッ素等がドープされた物を含む）、酸化亜鉛等）、または炭素等が挙げられる。対極の膜厚は、特に制限はないが、５ｎｍ以上１０μｍ以下であることが好ましい。
【０１０１】
（組み立て方）
上記光電変換電極と導電性対極を、電解質層を介して組み合わせることによって、光電変換セルを形成する。必要に応じて、電解質層の漏れや揮発を防ぐために、光電変換セルの周囲に封止を行う。封止には、熱可塑性樹脂、光硬化性樹脂、ガラスフリット等を封止材料として用いることができる。光電変換セルは、必要に応じて、小面積の光電変換セルを連結させて作ることができる。たとえば、光電変換セルを直列に組み合わせることによって、起電圧を高くすることができる。
【実施例】
【０１０２】
以下に実施例を具体的に示すが本発明は以下に限定されるものではない。はじめに、実施例に先立って本発明の光電変換用増感色素の合成例を述べる。
【０１０３】
合成例１化合物（Ａ）の合成方法
合成ルートとしては、以下の反応式のように行なった。
【０１０４】
【化４】
2006169272.tif 000013
【０１０５】
９、１０‐フェナントレンキノン６０．１ｇ(０.２８８ｍｏｌ)をニトロベンゼン３００ｍｌ中に懸濁させ、攪拌しながら、臭素１０１．４ｇ（０．６３４ｍｏｌ）をゆっくりと滴下した。滴下終了後、反応温度を１時間かけて１００℃まで上げそのまま１０時間過熱攪拌した。放冷後ｎ−へキサン１Ｌを攪拌下、滴下し、析出した結晶を濾取した。十分なｎ−ヘキサンをふりかけて洗浄し、乾燥すると、６１．１ｇ（収率５７．９％）で（Ｉ）が得られた。えられた（Ｉ）６０．０ｇ（０．１６４ｍｏｌ）をトルエン８００ｍｌ中に溶解し、エチ
レングリコール２２４ｇとｐ‐トルエンスルホン酸０．４ｇを加えて、反応液を加熱還流させた。途中脱水反応により水が生成してくるので、水抜き管を取り付けて取り除く。２０時間反応後、放冷する。析出した固体を濾別後、濾液を１０％の炭酸カリウム水溶液２５０ｍｌ×３回抽出洗浄、その後飽和食塩水１００ｍｌと１０％炭酸カリウム１５０ｍｌの混合液で洗抽出浄した後、硫酸マグネシウムで乾燥して、溶媒を減圧留去した。得られた固体と濾別した固体をあわせて、クロロホルムから再結晶すると、（ＩＩ）が５５．０ｇ（収率７３．９％）で得られた。次に得られ（ＩＩ）１０．０ｇ（２２．０ｍｍｏｌ）と４，４'‐ｏｃｔｙｌａｔｅｄ ｄｉｐｈｅｎｙｌａｍｉｎｅ１９.０ｇ（４８．４ｍｍｏｌ）、酢酸パラジウム  ０.３ｇ、トリス‐ｔｅｒｔ‐ブチルホスフィン０．９ｇ、ナトリウム‐ｔｅｒｔ‐ブトキシド５.０７ｇを乾燥キシレン１５０ｍｌ中、窒素気流下４時間還流させた。反応終了後、反応液から不溶分をろ過して、溶媒を減圧留去した後、得られた固体をシリカゲルカラムクロマトグラフィーにより精製（溶離液トルエン）して、（ＩＩＩ）を２０．８ｇ（収率８７．５%）で得た。得られた（ＩＩＩ）１９．３ｇ（１７．９ｍｍｏｌ）をジオキサン１５０ｍｌ、テトラヒドロフラン１００ｍｌ、水１００ｍｌ、ｐ‐トルエンスルホン酸１００ｍｇ中に溶かし、４時間加熱還流させた。反応液を放冷後、析出した結晶をろ別して乾燥すると、（ＩＶ）１６．６ｇ（収率９３．５%
）が得られた。得られた（ＩＶ）１．００ｇ（１．０１ｍｍｏｌ）とジアミノマレオニトリル０．２２０ｇ（２
．００ｍｍｏｌ）をクロロホルム３０ｍｌに溶解した。ここにボロントリフルオリド・ジエチルエーテル錯体０．２８０ｇ（２．００ｍｍｏｌ）をゆっくり添加して、３時間加熱還流した。反応液にメタノールを注入し、析出した固体を濾別ご、シリカゲルカラムクロマトグラフィーにて精製（溶離液トルエン）して（Ｖ）０．
４７ｇ（収率４５．０%）を得た。得られた（Ｖ）０．２５０ｇ（０．２３５ｍｍｏｌ）をジオキサン１０ｍ
ｌに溶解して、水酸化ナトリウム１０%水溶液を１ｍｌ加えた。これを１時間加熱還流させた後放冷して、1Ｍの希塩酸をゆっくり注入して析出した固体をろ別した。シリカゲルカラムクロマトグラフィーにより精製（溶離液トルエン、メタノール）して目的の化合物（Ａ）を０．２００ｇ（収率７７．２%）で得た。
【０１０６】
合成例２化合物（Ｂ）の合成方法
合成例１で得られた化合物（ＩＶ）１．００ｇ（１．０１ｍｍｏｌ）、酢酸５０ｍｌ、酢酸ナトリウム０．２ｇ
を９０℃で４時間過熱攪拌した。反応液を放冷後、水５０ｍｌを注入して固体を析出させ、ろ別した。トルエン‐エタノールから再結晶して目的物である化合物（Ｂ）を０．９ｇ（収率８１．０%）で得た。
【０１０７】
次に、光電変換用増感色素の評価方法として、増感色素を用いて光電変換セルを組み立て、光電変換セルの変換効率を測定する方法について、光電変換セルの試験サンプルを表した図１を参照しつつ説明する。
【０１０８】
透明電極
フッ素ドープ型酸化スズ層（透明電極層）付ガラス基板３（旭ガラス社製、タイプＵ−ＴＣＯ）を使用した。
【０１０９】
導電性対極
フッ素ドープ型酸化スズ層付ガラス基板３（旭ガラス社製、タイプＵ−ＴＣＯ）の導電層上に、スパッタリング法により白金層（白金電極層）（厚み１５０ｎｍ）を積層した導電性対極４を用いた。
【０１１０】
酸化チタンペーストの調製
下記の処方でジルコニアビーズと混合し、ペイントシェーカーを用いて分散して酸化チタンペーストを得た（「部」は重量部をあらわす）。
酸化チタン（日本アエロジル社製  Ｐ２５  粒子径 ２１ｎｍ） ６  部
水（硝酸添加でｐＨ２に調整）                            １４  部
アセチルアセトン                                      ０．６  部
界面活性剤（ＩＣＮ社製  Ｔｒｉｔｏｎ Ｘ−１００）   ０．０４  部
ＰＥＧ‐＃５００，０００                              ０．３  部
【０１１１】
酸化チタン多孔質層の作成
透明電極の導電面（透明電極層３）に厚さ６０μｍのメンディングテープを張り、１ｃｍ角のテープを除去することでマスクを作り、空いた部分に上記酸化チタンペーストを数滴たらした後に、スキージで余分なペーストを除去した。風乾後、全てのマスクを除去し、４５０℃のオーブンで１時間焼成して、有効面積１ｃｍ2の酸化チタン多孔質層を有する酸化チタン電極を得た。
【０１１２】
増感色素の吸着
光電変換用増感色素をテトラヒドロフラン：アセトニトリル＝１：１（体積比）に溶解（濃度０．６ｍｍｏｌ／Ｌ）し、メンブランフィルターで不溶分を除去し、この色素溶液に上記酸化チタン電極を浸し、室温で２４時間放置した。浸漬時間は、実際にセルを作成して変換効率を求め、その変換効率が最大となるように設定した。
着色した電極表面を、溶解に使用した溶剤およびアルコールで洗浄した後、４‐ｔ‐ブチルピリジンの２ｍｏｌ％アルコール溶液に３０分浸した後、乾燥させて、増感色素の吸着した酸化チタン多孔質層１を有する光電変換電極を得た。
【０１１３】
電解質溶液の調製
下記処方の電解質溶液を調製した。溶媒にはメトキシアセトニトリルを用いた。
ＬｉＩ                                                ０．１Ｍ
Ｉ2                                                   ０．０５Ｍ
４‐ｔ‐ブチルピリジン                                ０．５Ｍ
１‐プロピル‐２，３‐ジメチルイミダゾリウムヨージド  ０．６Ｍ
【０１１４】
光電変換セルの組み立て
図１に示すように、光電変換セルの試験サンプルを組み立てた。すなわち、上記のようにして光電変換用増感色素を吸着させた酸化チタン多孔質層１が形成された上記透明電極（フッ素ドープ型酸化スズ層付ガラス基板３）と、フッ素ドープ型酸化スズ層付ガラス基板の導電層上に白金層が積層された導電性対極４とを、樹脂フィルム製スペーサー６（三井・デュポンポリケミカル社製「ハイミラン」フィルム（２５μｍ厚））を挟んで固定し、その空隙に上記電解質溶液を注入して電解質溶液層２を形成した。ガラス基板３及び白金対極層には、それぞれ変換効率測定用の導線７を固定した。
【０１１５】
変換効率の測定方法
ＯＲＩＥＬ社製ソーラーシュミレーター（＃８１１６）をエアマスフィルターと組み合わせ、光量計で１００ｍＷ／ｃｍ2 の光量に調整して測定用光源とし、光電変換セルの試験サンプルに光照射をしながら、ＫＥＩＴＨＬＥＹ MODEL２４００ソースメーターを使用してＩ‐Ｖカーブ特性を測定した。変換効率ηは、Ｉ‐Ｖカーブ特性測定から得られたＶｏｃ（開放電圧値）、Ｉｓｃ（短絡電流値）、ｆｆ（フィルファクター値）を用いて下記式により算出した。
【０１１６】
【数１】
2006169272.tif 000014
【０１１７】
化合物（Ａ）、（Ｂ）と比較例 Ｒｕ色素（Ｃ）、ＷＯ ０２／１１２１３号パンフレットに記載の化合物（Ｄ）を用いてセルを組み立て評価を行なった。また、作成セルを樹脂フィルム（三井・デュポンポリケミカル社製「ハイミラン」フィルム（２５μｍ厚））とエポキシ樹脂型接着剤にて封止して寿命測定を行った。
【０１１８】
【化５】
2006169272.tif 000015
【０１１９】
表３にポリエン系増感色素である化合物（Ｄ）と本発明の増感色素である化合物（Ａ）を用いたセルの光暴露による簡易寿命測定の結果を表３に示す。
【０１２０】
表３
【表３】
2006169272.tif 000016
【０１２１】
上記の結果から明らかなように、化合物（Ａ）、（Ｂ）は光劣化をほとんど起こさない安定な増感色素として機能することが分かった。
【０１２２】
次に、本発明の増感色素である化合物（Ａ）、（Ｂ）とＲｕ錯体増感色素である（Ｃ）とを１：１で混合した溶液を用いて酸化チタン電極に吸着させたセルの評価結果を表４に示す。
【０１２３】
表４
【表４】
2006169272.tif 000017
【０１２４】
上記結果のように、Ｒｕ錯体色素に対して本発明の増感色素（Ａ）を混合すると更に変換効率の増加が実現できた。
【図面の簡単な説明】
【０１２５】
【図１】図１は、光電変換セル試験サンプルを表す。
【符号の説明】
【０１２６】
１．酸化チタン多孔質層（光電変換用増感色素が吸着済）
２．電解質溶液層
３．透明電極層（フッ素ドープ型酸化スズ）
４．Ｐｔ電極層
５．ガラス基盤
６．樹脂フィルム製スペーサー
７．変換効率測定用導線
【図１】
2006169272.tif 000022